(57)【要約】      （修正有）【課題】アルミニウム配線を有する半導体素子の洗浄に用いるための含硫黄洗浄剤組成物の提供、ならびにアルミニウム配線表面上に硫黄原子を含有する保護膜を有する半導体素子および保護膜を形成する工程を有する半導体素子の製造方法の提供。【解決手段】アルミニウム配線を有する半導体素子の洗浄に用いるための含硫黄洗浄剤組成物であって、保護膜形成試験においてアルミニウム膜の表面に硫黄原子を含有する保護膜を形成し得る含硫黄洗浄剤組成物。アルミニウム配線の表面に硫黄原子を含有する保護膜を有してなる半導体素子であって、保護膜の表面から厚さ方向に少なくとも５ｎｍ以内の領域に硫黄原子を含有する半導体素子、およびその半導体素子の製造方法。【選択図】図１
2005210082.tif 000002
【特許請求の範囲】
【請求項１】
アルミニウム配線を有する半導体素子の洗浄に用いるための含硫黄洗浄剤組成物であって、保護膜形成試験においてアルミニウム膜の表面に硫黄原子を含有する保護膜を形成し得る含硫黄洗浄剤組成物。
【請求項２】
前記保護膜の自然電位が-0.45〜-0.25Vである請求項１記載の含硫黄洗浄剤組成物。
【請求項３】
分子性酸の共役塩基、分子性塩基の共役酸および少なくとも50重量％の水を含有し、標準試験によるアルミナ溶解量が10ppm以上である、請求項１または２記載の含硫黄洗浄剤組成物。
【請求項４】
酸と、有機酸塩および／または無機酸塩と、少なくとも50重量％の水とを含有する請求項１〜３いずれか記載の含硫黄洗浄剤組成物。
【請求項５】
酸と、有機酸塩および／または無機酸塩と、少なくとも50重量％の水とを混合して得られうる請求項１〜３いずれか記載の含硫黄洗浄剤組成物。
【請求項６】
酸が、シュウ酸、1-ヒドロキシエチリデン-1,1-ジホスホン酸、硫酸、硝酸、およびホスホン酸からなる群より選ばれる少なくとも１種である請求項４または５記載の含硫黄洗浄剤組成物。
【請求項７】
有機酸塩および／または無機酸塩がシュウ酸アンモニウム、硫酸アンモニウム、および硝酸アンモニウムからなる群より選ばれる少なくとも１種である請求項４〜６記載の含硫黄洗浄剤組成物。
【請求項８】
（Ｉ）酸が硫酸で、無機酸塩が硫酸塩および／または硝酸塩、
（ＩＩ）酸が硫酸およびシュウ酸で、無機酸塩が硫酸塩、または
（ＩＩＩ）酸が1-ヒドロキシエチリデン-1,1-ジホスホン酸およびシュウ酸で、無機酸塩が硫酸塩である請求項４または５記載の含硫黄洗浄剤組成物。
【請求項９】
前記共役塩基のうちの１つが硫酸イオンである請求項３記載の含硫黄洗浄剤組成物。
【請求項１０】
前記共役塩基が、シュウ酸イオン、1-ヒドロキシエチリデン-1,1-ジホスホン酸イオン、硝酸イオン、およびホスホン酸イオンからなる群より選ばれる少なくとも１種ならびに硫酸イオンである請求項９記載の含硫黄洗浄剤組成物。
【請求項１１】
pHが1〜5である請求項１〜１０いずれか記載の含硫黄洗浄剤組成物。
【請求項１２】
アルミニウム配線の表面に硫黄原子を含有する保護膜を有してなる半導体素子であって、該保護膜の表面からその厚さ方向に少なくとも5nm以内の領域に硫黄原子を含有する半導体素子。
【請求項１３】
前記保護膜中の硫黄原子の含有量が0.1〜20重量％である請求項１２記載の半導体素子。
【請求項１４】
前記保護膜が、請求項１〜１１いずれか記載の含硫黄洗浄剤組成物をアルミニウム配線に接触させて、該アルミニウム配線の表面に形成されたものである請求項１２または１３記載の半導体素子。
【請求項１５】
前記保護膜の自然電位が-0.45〜-0.25Vである請求項１２〜１４いずれか記載の半導体素子。
【請求項１６】
半導体素子のアルミニウム配線に、請求項１〜１１いずれか記載の含硫黄洗浄剤組成物を接触させて、該アルミニウム配線の表面に含硫黄保護膜を形成させる工程を有する半導体素子の製造方法。
【発明の詳細な説明】
【技術分野】
【０００１】
本発明は、アルミニウム配線表面上に保護膜を有する半導体素子、ならびに該保護膜を形成する工程を有する半導体素子の製造方法に関する。
【０００２】
さらに、本発明は、アルミニウム配線を有する半導体素子の洗浄に用いるための含硫黄洗浄剤組成物に関する。
【背景技術】
【０００３】
シリコンウエハなどの半導体基板上への半導体素子の製造において、スパッタリングなどの方法で薄膜を形成し、リソグラフィーにより薄膜上に所定のパターンをレジストで形成する。これをエッチングレジストとして下層部の薄膜を選択的にエッチングで除去した後、アッシングにてレジストを除去し、このエッチングまたはアッシングの後に発生する残渣を洗浄剤によって除去する。これらの一連の工程が繰り返されて半導体素子の製品が製造される。
【０００４】
一方、半導体素子の高速化および高集積化の要求が高まるにつれてアルミニウム配線の微細化が進み配線幅が狭くなる傾向にある。しかしながら、配線幅が狭い場合、半導体素子の製造に用いられる洗浄剤による配線腐食が生じやすくなる。従って、近年、洗浄剤による配線腐食の許容レベルが非常に厳しくなってきている。
【０００５】
例えば、現在広く用いられている含フッ素化合物やアミンを用いた洗浄剤（例えば、特許文献１、２を参照）は、前記のような狭い幅の配線を有する半導体素子において、残渣を完全に除去しようとすると配線腐食についての要求レベルには十分応えられない。
【０００６】
また、金属膜の腐食抑制を目的とした洗浄剤として、四級アンモニウム塩または有機カルボン酸アンモニウム塩、フッ化アンモニウム、水溶性有機溶剤、および無機酸または有機酸で構成された洗浄剤組成物が開示されている（特許文献３）。しかしながら、狭い幅の配線を有する半導体素子では、フッ化アンモニウムによるアルミニウム配線の腐食性が大きいために問題の解決には至っていない。
【０００７】
従って、今後ますます必要とされることが予想される狭い幅の配線を有する半導体素子を形成した半導体基板を特に工業的な規模で得るためには、従来の洗浄液を工夫するだけでは、限界があった。
【特許文献１】特開平１１−６７６３２号公報
【特許文献２】特開平６−２６６１１９号公報
【特許文献３】特開平１０−５５９９３号公報
【発明の開示】
【発明が解決しようとする課題】
【０００８】
本発明者らは、前記に鑑みて、半導体素子表面上に、洗浄剤による腐食に対して抵抗力のある保護膜を極めて容易に形成させる手段を見出した。それにより本発明を完成させた。
【０００９】
従って、本発明の目的は、アルミニウム配線表面に、硫黄原子を含有する保護膜を有する半導体素子、およびその製造方法を提供することにある。
【００１０】
本発明のさらなる目的は、アルミニウム配線を有する半導体素子の洗浄に用いるための含硫黄洗浄剤組成物を提供することにある。
【課題を解決するための手段】
【００１１】
即ち、本発明の要旨は、
〔１〕  アルミニウム配線の表面に硫黄原子を含有する保護膜を有してなる半導体素子であって、該保護膜の表面からその厚さ方向に少なくとも5nm以内の領域に硫黄原子を含有する半導体素子、
〔２〕  自然電位が-0.45〜-0.25Vである含硫黄保護膜を形成し得る含硫黄洗浄剤組成物をアルミニウム配線に接触させて該アルミニウム配線の表面に形成された含硫黄保護膜を有する半導体素子、
〔３〕  半導体素子のアルミニウム配線に、酸と、有機酸塩および／または無機酸塩と、少なくとも50重量％の水とを含有する含硫黄洗浄剤組成物を接触させて、該アルミニウム配線の表面に含硫黄保護膜を形成させる工程を有する半導体素子の製造方法、
〔４〕  アルミニウム配線に、自然電位が-0.45〜-0.25Vである含硫黄保護膜を形成し得る含硫黄洗浄剤組成物を接触させて、該アルミニウム配線の表面に含硫黄保護膜を形成させる工程を有する半導体素子の製造方法、ならびに
〔５〕  アルミニウム配線を有する半導体素子の洗浄に用いるための含硫黄洗浄剤組成物であって、保護膜形成試験においてアルミニウム膜の表面に硫黄原子を含有する保護膜を形成し得る含硫黄洗浄剤組成物
に関する。
【発明の効果】
【００１２】
本発明の半導体素子において、アルミニウム配線の表面に腐食に対して抵抗力のある含硫黄保護膜が形成されている。かかる半導体素子を用いることで、半導体素子形成時に発生する残渣の残留がなく、アルミニウム腐食量が許容値内に抑制された、品質の良好な半導体素子を低コストで工業的に製造することができるという効果が奏される。
【００１３】
さらに、本発明の洗浄剤組成物は、保護膜形成試験においてアルミニウム膜の表面の腐食に対して抵抗力のある含硫黄保護膜を形成するものであり、かかる洗浄剤組成物をアルミニウム配線を有する半導体素子の洗浄に用いることで、半導体素子形成時に発生する残渣の残留がなく、アルミニウム腐食量が許容値内に抑制された、品質の良好な半導体素子を低コストで工業的に製造することができるという効果が奏される。
【００１４】
さらに、本発明の半導体素子を用いることで、配線抵抗の上昇やリーク電流の増加など、電気特性不良を発生することなく、優れた品質のLCD、メモリ、CPUなどの電子部品を製造することができるという効果が奏される。
【発明を実施するための最良の形態】
【００１５】
１．半導体素子
本発明の半導体素子は、アルミニウム配線の表面に硫黄原子を含有する保護膜（以下、含硫黄保護膜ともいう）を有してなる半導体素子であって、該保護膜の表面からその厚さ方向に少なくとも5nm以内の領域に硫黄原子を含有する点に特徴がある。
【００１６】
本発明における含硫黄保護膜とは、Ｘ線分光分析などの元素分析により硫黄原子が検出される部分をいう。
【００１７】
また、前記含硫黄保護膜において「該保護膜の表面からその厚さ方向に少なくとも5nm以内の領域に硫黄原子が含有されている」とは、アルミニウム配線表面に形成された含硫黄保護膜の表面から、その表面と垂直方向のアルミニウム配線中心部へ向かう方向に少なくとも5nm以内の領域に硫黄原子が含有されている状態をいい、この状態は、Ｘ線分光分析などの元素分析によって確認することができる。
【００１８】
また、前記保護膜が形成されていることは、その自然電位を測定することでも確認することができる。すなわち、前記保護膜の自然電位は、-0.45〜-0.25Vであれば、該保護膜が形成されていると考えられる。測定方法としては、後述の実施例に記載の方法が挙げられる。なお、この自然電位はアルミニウムの自然電位よりも大きく、アルマイト属の自然電位の範囲を含む。
【００１９】
また、本発明における含硫黄保護膜中の硫黄原子の含有量は、洗浄剤によるアルミニウム腐食の抑制の観点から0.1〜20重量％が好ましく、1〜20重量％がより好ましく、2〜20重量％がさらに好ましく、5〜20重量％がさらにより好ましく、10〜20重量％がさらにより好ましい。さらにより好ましくは、含硫黄保護膜中の硫黄原子の含有量は、洗浄剤によるアルミニウム腐食の抑制の観点から、該保護膜の表面からその厚さ方向で5nm以内で、0.1〜20重量％が好ましく、1〜20重量％がより好ましく、2〜20重量％がさらに好ましく、5〜20重量％がさらにより好ましく、10〜20重量％がさらにより好ましい。
【００２０】
含硫黄保護膜中の硫黄原子以外の成分としては、アルミニウム原子、酸素原子などが挙げられる。これらの含有量としては、含硫黄保護膜中80〜99重量％が好ましく、80〜95重量％がより好ましく、80〜90重量％がさらに好ましい。
【００２１】
含硫黄保護膜の厚みは、1〜10nmが好ましく、3〜8nmがより好ましい。
【００２２】
また、本発明の半導体素子は、前記のようにアルミニウム配線を含むものであるが、その他の配線用金属として銅、チタン、タングステンなどを含んでもよい。なお、配線の形状としては、特に限定はなく、公知のものであればよい。
【００２３】
アルミニウム配線などの配線幅には、特に制限はなく、500nm、250nm、180nm、130nm、110nm、90nm、70nmなどの配線幅が対象となるが、中でも許容腐食量が厳しい180nm以下の微細配線の場合に、従来の洗浄剤に比べ配線保護効果が顕著である。
【００２４】
本発明の半導体素子において、前記含硫黄保護膜、アルミニウム配線以外の構成部材としては、公知のものであればよく、特に限定はない。
【００２５】
２．含硫黄洗浄剤組成物
本発明において、前記含硫黄保護膜は、前記アルミニウム配線に、酸と、有機酸塩および／または無機酸塩と、少なくとも50重量％の水とを含有する含硫黄洗浄剤組成物を接触させることで、該アルミニウム配線の表面に形成させることができる。
【００２６】
かかる含硫黄洗浄剤組成物を用いることにより、優れた洗浄性と、アルミニウム配線表面に、含硫黄保護膜が極めて容易に形成されアルミニウム配線に対する腐食抑制とを両立することができる。
【００２７】
なお、本発明に用いられる含硫黄洗浄剤組成物は、シリコンウエハ基板のポリッシングなどで発生したパーティクル除去や、配線間をつなぐための埋め込み金属研磨（CMP研磨）後のパーティクルおよび金属不純物除去用洗浄剤とは異なるものである。
【００２８】
また、本発明における含硫黄洗浄剤組成物は、水で希釈して用いても配線に対する腐食抑制性が低下することがなく、廃液処理の問題を発生しない観点から、含フッ素化合物を実質的に使用しないことが好ましい。特に、フッ化水素、フッ化アンモニウム、フッ化水素のアミン塩などの含フッ素化合物を混合して得られうる水系の洗浄剤組成物においては、水の含有率が増加するにつれて金属の腐食がより顕著に発生するようになるという傾向がある。従って、本発明の組成物は、含フッ素化合物を実質的に含有しないことが好ましい。具体的には、含フッ素化合物の含有量は、組成物中、好ましくは0.1重量％以下、より好ましくは0.05重量％以下、さらに好ましくは0.01重量％以下、さらにより好ましくは0.001重量％以下であり、さらにより好ましくは含フッ素化合物を含有しないことである。
【００２９】
また、本発明における含硫黄洗浄剤組成物は、金属不純物の付着を低減する観点から、NaOHなどの金属原子を含有する無機塩基を実質的に含有しないことが好ましい。具体的には、NaOHの含有量は、組成物中、好ましくは100ppb以下、より好ましくは50ppb以下、さらに好ましくは20ppb以下であり、さらにより好ましくは無機塩基を含まないことである。
【００３０】
前記含硫黄洗浄剤組成物は、例えば、アルミニウム配線のフォトリソグラフ工程とエッチング工程を経てアッシング工程後に発生する残渣を洗浄する際にアルミニウム配線と接触させることにより、含硫黄保護膜をアルミニウム配線表面上に形成することができる。
【００３１】
酸としては、アルミニウム配線形成時に発生する残渣（以下、残渣と呼ぶ）を溶解する能力と、水への溶解性の観点から、シュウ酸、1-ヒドロキシエチリデン-1,1-ジホスホン酸、硫酸、硝酸およびホスホン酸が好ましい。シュウ酸、硫酸およびホスホン酸がより好ましく、シュウ酸および硫酸がさらに好ましい。これらの酸は、単独でまたは２種以上を混合して使用することができる。
【００３２】
酸の含有量としては、水への溶解性、アルミニウムの防食性、および残渣に対する溶解性の観点から、含硫黄洗浄剤組成物中、0.01〜10重量％が好ましく、0.05〜5重量％がより好ましく、0.1〜2重量％がさらに好ましい。
【００３３】
また、有機酸塩および無機酸塩としては、上記酸との組み合わせによるアルミニウム配線表面への効果的な含硫黄保護膜形成と高い水溶性の観点から、シュウ酸アンモニウム、硫酸アンモニウムおよび硝酸アンモニウムが好ましい。これらの塩は、単独でまたは２種以上を混合して用いてもよい。
【００３４】
有機酸塩および無機酸塩の含有量としては、水への溶解性とアルミニウムの防食性の観点から、前記含硫黄洗浄剤組成物中、1〜20重量％が好ましく、2〜15重量％がより好ましく、3〜10重量％がさらに好ましい。
【００３５】
前記含硫黄洗浄剤組成物における酸と有機酸塩および／または無機酸塩との重量比率（酸／塩）は、洗浄性とアルミニウムの腐食抑制とを両立させる観点から、1/100〜5/1が好ましく、1/50〜2/1がより好ましく、1/25〜1/2がさらに好ましい。
【００３６】
また、前記含硫黄洗浄剤組成物における酸と有機酸塩および／または無機酸塩の組み合わせとしては、アルミニウム配線表面へ含硫黄保護膜を形成するために、酸として硫酸以外の酸を用いた場合には、少なくとも無機酸塩として硫酸アンモニウムを含有する。
【００３７】
前記含硫黄洗浄剤組成物における水は、酸と有機酸塩および／または無機酸塩を均一に溶解させる溶媒として用いられる。例えば、超純水、純水、イオン交換水、蒸留水などを用いることができる。
【００３８】
前記水の含有量としては、均一に酸と有機酸塩および／または無機酸塩を溶解する観点から、前記組成物中、50〜98.99重量％が好ましく、60〜97.95重量％がより好ましく、68〜96.9重量％がさらに好ましい。
【００３９】
また、含硫黄洗浄剤組成物の他の成分として、酸と、有機酸塩および／または無機酸塩と、水以外に、ジメチルスルフォキシドやグリコールエーテルなどの溶剤やカテコールやソルビトールなどの防食剤を必要に応じて添加してもよい。
【００４０】
なお、前記含硫黄洗浄剤組成物中の各成分の濃度は、使用時における好ましい濃度である。該含硫黄洗浄剤組成物の使用に際しては、例えば、濃縮形態で製造したものを希釈して使用することもできる。
【００４１】
かかる組成を有する含硫黄洗浄剤組成物のpHは、残渣の洗浄性とアルミニウム配線の防食性を両立させる観点から、1〜5が好ましく、1〜3がより好ましい。
【００４２】
前記含硫黄洗浄剤組成物は、前記酸、有機酸塩および／または無機酸塩、水、ならびに必要に応じて他の成分を公知の方法で混合して得られうる。
【００４３】
また、前記含硫黄洗浄剤組成物とアルミニウム配線との接触により形成された含硫黄保護膜はその自然電位を測定することによって特性化でき、その自然電位が-0.45〜-0.25Vの場合にアルミニウム腐食抑制効果が大きいことを見出した。
【００４４】
すなわち、本発明は、自然電位が-0.45〜-0.25Vである含硫黄保護膜を形成し得る含硫黄洗浄剤組成物をアルミニウム配線に接触させて該アルミニウム配線の表面に形成された含硫黄保護膜を有する半導体素子に関する。
【００４５】
残渣の洗浄性とアルミニウム防食性を両立させる観点から、前記自然電位は-0.4〜-0.3Vであることがさらに好ましい。なお、自然電位は、後述の実施例に記載の方法に基づいて測定することができる。
【００４６】
前記含硫黄洗浄剤組成物を用いることにより、残渣の洗浄と含硫黄保護膜の形成とを同時に行うことができるため、好ましい。例えば、前記含硫黄洗浄剤組成物は、半導体素子の製造工程におけるいずれの工程、具体的には、半導体素子製造工程、例えば、レジスト現像後、ドライエッチング後、ウェットエッチング後、アッシング後などの工程で使用することができる。中でも、洗浄性とアルミニウム腐食抑制両立の観点から、アッシング後の洗浄工程で用いることが好ましい。
【００４７】
前記含硫黄洗浄剤組成物とアルミニウム配線とを接触させる方法としては、例えば、浸漬洗浄、スプレー洗浄などの通常の半導体素子の洗浄方法であればよく、例えば、半導体素子を含硫黄洗浄剤組成物に５分程度浸漬させる浸漬洗浄法や揺動洗浄法を用いることができる。
【００４８】
また、洗浄時の含硫黄洗浄剤組成物の温度としては、アルミニウム配線形成時に発生する残渣の溶解性、アルミニウム腐食抑制、安全性および操業性の観点から、20〜60℃の範囲が好ましい。なお、洗浄装置などの他の条件については、特に限定はない。
【００４９】
以上のような方法で形成される含硫黄保護膜は、アルミニウム配線表面に形成されたものである。洗浄液に曝される際、エッチングまたはアッシングの後に発生する残渣を剥離しながら、アルミニウム配線の腐食を防止できるという優れた特性を有する膜である。
【００５０】
このような特性が発現する詳しい機構については明らかではない。例えば、前記含硫黄洗浄剤組成物が残渣などの洗浄対象の物質に接触した際に、これらの物質を剥離しながら、他方で接触しているアルミニウム配線の表面において、その表面を変性して、その部分に洗浄剤組成物中の硫黄原子が取込まれて含硫黄保護膜が形成されることが考えられる。
【００５１】
前記含硫黄洗浄剤組成物は、酸と、有機酸塩および／または無機酸塩と、少なくとも50重量％の水を混合して得られうる。
【００５２】
さらに、該組成物を別の視点から捉えると、該組成物は、分子性酸の共役塩基、分子性塩基の共役酸および少なくとも50重量％の水を含有し、標準試験によるアルミナ溶解量が10ppm以上の組成物である。
【００５３】
本発明における標準試験の手順を説明する。
１）100ml容のポリエチレン容器に、洗浄剤組成物20gを入れ、40℃の恒温槽中で恒温化する。
２）次に、アルミナ粉末（フジミコーポレーション社製：商品名「WA-10000」；平均粒径0.5μm）0.1gを添加し、30分間十分撹拌する。
３）上澄み10gを遠心チューブに分取し、遠心分離装置（日立製作所社製：商品名「himac CP56G」）を用い、20000r/min、15分間の条件で分離を行い、その結果生じた上澄み液をICP発光分析装置（堀場製作所社製：商品名「JY238」）を用いてアルミニウムの発光強度を測定する。
４）アルミナの溶解量は、既知の濃度のアルミニウム水溶液により作成した検量線から求める。
【００５４】
なお、測定をより良好に行う観点から、３）においてアルミニウムの発光強度を測定する際には、上澄み液を超純水を用いて10倍に希釈して測定を行い、検量線範囲（0〜2ppm）を超えた場合は、再度10倍希釈し測定する。また、４）においてはアルミニウム水溶液（1000ppm）をそれぞれ超純水にて10000倍希釈（0.1ppm）、500倍希釈（2.0ppm）したものを原子吸光分析して検量線（３点検量）を作成する。
【００５５】
本発明における含硫黄洗浄剤組成物の標準試験によるアルミナ溶解量は、好ましくは10ppm以上であり、洗浄性を高める観点から、より好ましくは12ppm以上、さらに好ましくは15ppm以上である。
【００５６】
本発明において分子性酸とは、ブレンステッド酸であり分子のものをいう。分子性酸としては、例えば、ホスホン酸、硫酸、硝酸、リン酸、塩酸などの無機酸、および有機硫酸、有機ホスホン酸、カルボン酸などの有機酸が挙げられる。
【００５７】
分子性酸の共役塩基としては、ホスホン酸の共役塩基であるホスホン酸イオン；硫酸の共役塩基である硫酸水素イオンおよび硫酸イオン；硝酸の共役塩基である硝酸イオン；リン酸の共役塩基であるリン酸水素イオンおよびリン酸イオン；塩酸の共役塩基である塩素イオン；メチル硫酸の共役塩基であるメチル硫酸イオン；1-ヒドロキシエチリデン-1,1-ジホスホン酸の共役塩基である1-ヒドロキシエチリデン-1,1-ジホスホン酸イオン；酢酸の共役塩基である酢酸イオン；シュウ酸の共役塩基であるシュウ酸イオン；スルホン酸の共役塩基であるスルホン酸イオンなどが挙げられる。中でも、アルミニウム配線形成時に発生する残渣を溶解する能力と、水への溶解性の観点から、分子性酸の共役塩基は、シュウ酸イオン、1-ヒドロキシエチリデン-1,1-ジホスホン酸イオン、硫酸イオン、硝酸イオンおよびホスホン酸イオンが好ましく、シュウ酸イオン、硫酸イオンおよびホスホン酸イオンがより好ましく、シュウ酸イオンおよび硫酸イオンがさらに好ましく、硫酸イオンがさらにより好ましい。
【００５８】
本発明において分子性塩基とは、ブレンステッド塩基であり分子のものをいう。分子性塩基としては、例えば、アンモニア、アルキルアミン類、ヒドロキシルアミン類、アルカノールアミン類、ポリアミン類、芳香族アミン類、アルキルアンモニウムヒドロキシド類、アルキルモノアミン類、環状アミン類などが挙げられる。
【００５９】
分子性塩基の共役酸としては、アンモニアの共役酸であるアンモニウムイオン、アルキルアミン類の共役酸であるアルキルアンモニウムイオン、ヒドロキシルアミン類の共役酸であるヒドロキシルアンモニウムイオン、アルカノールアミン類の共役酸であるアルカノールアンモニウムイオン、ポリアミン類の共役酸であるポリアンモニウムイオン、芳香族アミン類の共役酸である芳香族アンモニウムイオン、アルキルアンモニウムヒドロキシド類の共役酸である第四級アンモニウムイオン、環状アミン類の共役酸である環状アンモニウムイオンなどが挙げられる。
【００６０】
共役塩基と共役酸の組み合わせは、硫黄原子を含有する保護膜を形成する観点から、硫黄原子を有する共役塩基とその他の共役塩基と共役酸との組み合わせが好ましい。組み合わせは、アルミニウム配線の腐食を抑制する観点から、硫酸イオンおよび硫酸水素イオンからなる群より選択される１種以上とシュウ酸イオン、ホスホン酸イオン、1-ヒドロキシエチリデン-1,1-ジホスホン酸イオンおよび硝酸イオンからなる群より選択される１種以上とアンモニウムイオンとの組み合わせがより好ましく、硫酸イオンとシュウ酸イオンおよびホスホン酸イオンからなる群より選択される１種以上とアンモニウムイオンとの組み合わせがさらにより好ましく、硫酸イオンとシュウ酸イオンとアンモニウムイオンとの組み合わせがさらにより好ましい。
【００６１】
本発明における含硫黄洗浄剤組成物は、分子性酸の共役塩基、分子性塩基の共役酸および水、ならびに必要に応じて前記他の添加剤を公知の方法で混合して得られうる。
【００６２】
かかる場合、前記共役塩基は、酸由来であっても、酸の塩由来であっても、塩基の塩由来であってもよい。また、前記共役酸は、塩基由来であっても、塩基の塩由来であっても、酸の塩由来であってもよい。例えば、硝酸イオン（NO3-）およびアンモニウムイオン（NH4+）を混合して含硫黄洗浄剤組成物を調製する場合は、硝酸イオンは、酸である硝酸（HNO3）由来の硝酸イオンであっても、酸の塩であり塩基の塩でもある硝酸アンモニウム（NH4NO3）由来の硝酸イオンであってもよい。アンモニウムイオンは、塩基であるアンモニア（NH3）由来のアンモニウムイオンであっても、塩基の塩であり酸の塩でもある硝酸アンモニウム（NH4NO3）由来のアンモニウムイオンであってもよい。
【００６３】
前記共役塩基および前記共役酸は、シュウ酸、1-ヒドロキシエチリデン-1,1-ジホスホン酸、硫酸、硝酸、ホスホン酸などの酸と、シュウ酸アンモニウム、硫酸アンモニウム、硝酸アンモニウムなどの有機酸塩および／または無機酸塩由来であることが好ましい。
【００６４】
この場合、酸は、アルミニウム配線形成時に発生する残渣（以下、残渣と呼ぶ）を溶解する能力と、水への溶解性の観点から、シュウ酸、1-ヒドロキシエチリデン-1,1-ジホスホン酸、硫酸、硝酸およびホスホン酸が好ましく、シュウ酸、硫酸およびホスホン酸がより好ましく、シュウ酸および硫酸がさらに好ましい。これらの酸は、単独でまたは２種以上で使用することができる。酸を単独で使用する場合、硫酸が好ましく、２種以上で使用する場合は、シュウ酸、1-ヒドロキシエチリデン-1,1-ジホスホン酸、硝酸およびホスホン酸からなる群より選択される少なくとも１種と硫酸との組み合わせが好ましい。
【００６５】
有機酸塩および無機酸塩は、上記酸との組み合わせによるアルミニウム配線表面への効果的な含硫黄保護膜形成と高い水溶性の観点から、シュウ酸塩、硫酸塩および硝酸塩が好ましい。これらの有機酸塩および無機酸塩は、単独でまたは２種以上で使用することができる。無機酸塩を単独で使用する場合、硫酸塩が好ましく、有機酸塩および無機酸塩を２種以上で使用する場合は、シュウ酸塩、および硝酸塩からなる群より選択される少なくとも１種と硫酸塩との組み合わせが好ましい。
【００６６】
硫酸塩としては、例えば、テトラメチルアンモニウムのヒドロキシ化合物、アンモニウム、プロパンジアミン、メチルジエタノールアミンなどと硫酸との塩が挙げられる。シュウ酸塩としては、例えば、テトラメチルアンモニウムのヒドロキシ化合物、アンモニウム、プロパンジアミン、メチルジエタノールアミンなどとシュウ酸との塩が挙げられる。硝酸塩としては、例えば、テトラメチルアンモニウムのヒドロキシ化合物、アンモニウム、プロパンジアミン、メチルジエタノールアミンなどと硝酸との塩が挙げられる。
【００６７】
上記酸と有機酸塩および／または無機酸塩との組み合わせは、酸が硫酸で、無機酸塩が硫酸塩および／または硝酸塩の組み合わせ、酸が硫酸およびシュウ酸で、無機酸塩が硫酸塩の組み合わせ、あるいは酸が1-ヒドロキシエチリデン-1,1-ジホスホン酸およびシュウ酸で、無機酸塩が硫酸塩の組み合わせが好ましい。
【００６８】
前記共役塩基および前記共役酸の好適な含有量は、前記好適含有量の酸と前記好適含有量の有機酸塩および／または無機酸塩に含有される共役塩基と共役酸の含有量に相当する含有量が好ましい。
【００６９】
以上のことから、本発明はさらに、アルミニウム配線を有する半導体素子の洗浄に用いるための含硫黄洗浄剤組成物であって、保護膜形成試験においてアルミニウム膜の表面に硫黄原子を含有する保護膜を形成し得る含硫黄洗浄剤組成物を提供する。なお、保護膜形成試験は、後述の実施例に記載の方法に基づいて試験され得る。
【００７０】
前記含硫黄洗浄剤組成物により形成されたアルミニウム膜の表面の含硫黄保護膜の自然電位は、優れたアルミニウム腐食抑制効果を得る観点から、-0.45〜-0.25Vであることが好ましい。
【００７１】
一態様において、前記含硫黄洗浄剤組成物は、酸と、有機酸塩および／または無機酸塩と、少なくとも50重量％の水とを含有することが好ましい。
【００７２】
すなわち、前記含硫黄洗浄剤組成物は、酸と、有機酸塩および／または無機酸塩と、少なくとも50重量％の水とを混合して得られうる。
【００７３】
前記含硫黄洗浄剤組成物において、酸は、シュウ酸、1-ヒドロキシエチリデン-1,1-ジホスホン酸、硫酸、硝酸、およびホスホン酸からなる群より選ばれる少なくとも１種であることが好ましい。また、有機酸塩および／または無機酸塩は、シュウ酸アンモニウム、硫酸アンモニウム、および硝酸アンモニウムからなる群より選ばれる少なくとも１種であることが好ましい。
【００７４】
中でも、酸が硫酸単独またはシュウ酸、1-ヒドロキシエチリデン-1,1-ジホスホン酸、硝酸、およびホスホン酸からなる群より選ばれる少なくとも１種と硫酸との組み合わせであることがさらに好ましい。また、無機酸塩が硫酸塩単独またはシュウ酸塩、および硝酸塩からなる群より選ばれる少なくとも１種と硫酸塩との組み合わせであることがさらに好ましい。
【００７５】
酸と無機酸塩との組み合わせは、好ましくは、
（Ｉ）酸が硫酸で、無機酸塩が硫酸塩および／または硝酸塩、
（ＩＩ）酸が硫酸およびシュウ酸で、無機酸塩が硫酸塩、あるいは
（ＩＩＩ）酸が1-ヒドロキシエチリデン-1,1-ジホスホン酸およびシュウ酸で、無機酸塩が硫酸塩である。
【００７６】
前記含硫黄洗浄剤組成物のpHは、残渣の洗浄性とアルミニウム配線の防食性を両立させる観点から、好ましくは1〜5である。
【００７７】
別の態様において、前記含硫黄洗浄剤組成物は、好ましくは、分子性酸の共役塩基、分子性塩基の共役酸および少なくとも50重量％の水を含有し、標準試験におけるアルミナ溶解量が10ppm以上の組成物である。なお、標準試験は、前述の方法に基づいて試験され得る。
【００７８】
前記含硫黄洗浄剤組成物において、分子性酸の共役塩基のうち少なくとも１種は硫酸イオンであることが好ましく、より好ましくは、該共役塩基はシュウ酸イオン、1-ヒドロキシエチリデン-1,1-ジホスホン酸イオン、硝酸イオン、およびホスホン酸イオンからなる群より選ばれる少なくとも１種ならびに硫酸イオンである。
【００７９】
前記含硫黄洗浄剤組成物に含有される分子性塩基の共役酸としては、前述の共役酸が挙げられる。
【００８０】
前記含硫黄洗浄剤組成物のpHは、残渣の洗浄性とアルミニウム配線の防食性を両立させる観点から、好ましくは1〜5である。
【００８１】
３．半導体素子の製造方法
本発明の半導体素子の製造方法としては、アルミニウム配線に、酸と、有機酸塩および／または無機酸塩と、少なくとも50重量％の水とを含有する含硫黄洗浄剤組成物あるいは前記自然電位が-0.45〜-0.25Vである含硫黄保護膜を形成し得る含硫黄洗浄剤組成物を接触させて、該アルミニウム配線の表面に含硫黄保護膜が形成される工程を有することを特徴とする。本発明の半導体素子の製造方法はまた、保護膜形成試験においてアルミニウム膜の表面に含硫黄保護膜を形成し得る含硫黄洗浄剤組成物を接触させて、アルミニウム配線の表面に含硫黄保護膜が形成される工程を有することを特徴とする。
【００８２】
含硫黄組成物、アルミニウム配線、含硫黄保護膜、および該組成物とアルミニウム配線との接触方法については、前記と同様であればよい。また、含硫黄保護膜の形成工程以外の工程は、公知のものであればよい。保護膜形成試験においてアルミニウム膜の表面に含硫黄保護膜を形成し得る含硫黄洗浄剤組成物についても、前記と同様であればよい
【００８３】
前記製造方法により得られうる半導体素子は、アルミニウム配線形成時に発生する残渣の残留がなく、アルミニウム腐食が少ない。従って、配線抵抗の上昇やリーク電流の増加など、電気特性不良を発生することなく、優れた品質のLCD、メモリ、CPUなどの電子部品の製造に好適に使用される。中でも微細化が進んだ高集積半導体の製造に好適に使用される。
【実施例】
【００８４】
実施例１〜８および比較例１〜５
１．洗浄剤組成物の調製
下記に示した組成を有する洗浄剤組成物（数値は重量％）を調製し、以下の洗浄（保護膜形成）工程に用いた。
実施例１：シュウ酸／硫酸アンモニウム／超純水＝0.2／4.0／95.8
実施例２：シュウ酸／硫酸アンモニウム／超純水＝0.2／10.0／89.8
実施例３：シュウ酸／硫酸アンモニウム／超純水＝2.0／2.0／96.0
実施例４：1-ヒドロキシエチリデン-1,1-ジホスホン酸／硫酸アンモニウム／超純水＝0.2／2.0／97.8
実施例５：硫酸／硝酸アンモニウム／超純水＝0.2／4.0／95.8
実施例６：シュウ酸／硫酸／硫酸アンモニウム／超純水＝0.2／0.2／4.0／95.6
実施例７：シュウ酸／硫酸アンモニウム／ジエチレングリコールモノブチルエーテル／ソルビトール／超純水＝0.2／4.0／30.0／5.0／60.8
実施例８：1-ヒドロキシエチリデン-1,1-ジホスホン酸／硫酸アンモニウム／超純水＝0.2／4.0／95.8
比較例１：シュウ酸／超純水＝0.2／99.8
比較例２：硫酸アンモニウム／超純水＝4.0／96.0
比較例３：フッ化アンモニウム／ジメチルホルムアミド／超純水＝0.5／75.0／24.5
比較例４：ヒドロキシルアミン／2-アミノ-2-エトキシエタノール／カテコール／超純水＝20／55／5／20
比較例５：フッ化アンモニウム／酢酸／ジメチルホルムアミド／テトラメチルアンモニウム酢酸塩／超純水＝10.0／0.1／45.0／3.0／41.9
【００８５】
２．半導体ウェハ
配線幅500nm、180nm、および110nmのアルミニウム（Al）配線を有し、アルミニウム配線形成時に発生する残渣を洗浄除去していない、パターン付きウェハを1cm角に分断して洗浄工程に供した。なお、配線の構造は以下の通りである。
TiN／Al-Cu／TiN／SiO2／下地
【００８６】
３．洗浄工程（洗浄性およびアルミニウム配線防食性評価）
以下の条件で洗浄し評価を行った。
【００８７】
（１）洗浄：30mlの洗浄剤組成物に、ウェハを40℃で30分間浸漬、静置した。ただし、比較例３と５は25℃で30分間、比較例４は65℃で30分間浸漬、静置した。
（２）すすぎ：ウェハを洗浄剤組成物から取りだし、30mlの超純水に25℃で１分間浸漬し、その後取り出したウェハについて同じ操作を繰り返した。
（３）評価：すすぎを終えたウェハを窒素ブローで乾燥後、FE-SEM（電界放射型走査電子顕微鏡）を用いて50,000倍〜100,000倍の倍率下で残渣の洗浄性およびアルミニウム配線に対する防食性の評価を下記の４段階で行った。
【００８８】
＜洗浄性＞
◎：残渣が全く確認されない
○：残渣が極めて微量確認される
△：残渣が一部、確認される
×：残渣が多い
【００８９】
＜アルミニウム（Al）配線防食性＞
◎：Al配線の孔蝕、腐食共に全く確認されない
○：Al配線に微小な孔蝕が一部発生している
△：Al配線の腐食が一部発生している
×：Al配線の腐食が発生している
【００９０】
なお、合格品は洗浄性とアルミニウム配線防食性のいずれも◎あるいは○であるものである。
【００９１】
４．洗浄剤組成物が形成する保護膜の自然電位の測定
以下のようにして洗浄剤組成物の保護膜形成能を評価した。
【００９２】
保護膜形成試験
（１）試験アルミニウム膜の調製
シリコン基板上にTiN膜（50nm）とその上にさらにアルミニウム膜（500nm）を化学蒸着（CVD）で形成した。得られた基板を15×50mmに割断したものを測定用の試料とした。
【００９３】
（２）試料の前処理（自然酸化膜の除去）
上記アルミニウム膜を0.5重量％の希フッ化水素に室温で10秒間浸漬し、その後超純水ですすぎ、窒素ブローで乾燥させた。
【００９４】
（３）保護膜の自然電位の測定
上記前処理後のアルミニウム膜を直ちに、図１に示す電気化学測定装置の測定槽に置いた前記１．で調製した洗浄剤組成物（300ml、40℃；ただし、比較例３と５は25℃、比較例４は65℃）に浸漬した（浸漬する試料面積は15×15mm）。自然電位の経時変化をポテンショスタット（電位・電流測定装置：北斗電子（株）製「HAB-151」）で追い、浸漬時から60分後の値を表に示した。
【００９５】
なお、図１に示すように、電気化学測定装置は、作用極（アルミニウム膜：膜厚500nm）１、対極（白金）３およびカロメル参照電極７を具備した電位・電流測定装置８を有する。これらの電極のうち、作用極１および対極３を、測定槽４内に設置し、カロメル参照電極７を、参照電極槽６内に設置した。この測定槽４と参照電極槽６を、ルギン管２（測定槽４側）および該ルギン管２に連結した塩橋５とで接続した。
【００９６】
そして、作用極１、ルギン管２および対極３が浸かるように洗浄剤組成物を測定槽４内に、カロメル参照電極７が浸かるように飽和塩化カリウム水溶液を参照電極槽６内に、それぞれ入れた。前処理後のアルミニウム膜を測定槽４に入れて測定を開始した。
【００９７】
電位・電流測定装置８において、１分ごとに自然電位を読みとった。
【００９８】
５．保護膜中の硫黄原子含有量測定
（１）測定試料の前処理
前記２．のウェハを用い、前記３．の洗浄工程のうち、（１）洗浄、（２）すすぎ、および（３）評価の窒素ブローでの乾燥までを前処理として行った。
【００９９】
（２）分析方法
前処理を行った試料をウェハの厚さ方向に樹脂で包埋し、その断面をイオン研磨装置（Arイオンビーム、加速電圧2kV、試料に対する照射角度5.8°）にてエッチングすることにより薄膜断面試料（試料厚み約70nm）を作製した。この薄膜断面試料をTEM（透過電子顕微鏡）で観察しながら組成分析（エネルギー分散型Ｘ線分光分析：加速電圧200kV、電流30μA、ビーム径2nm）した。組成分析はアルミニウム配線上の保護膜表面からその厚さ方向に5nmまでの領域内で5点測定し、この測定セットを少なくとも3ヶ所の異なる場所について行った。これら少なくとも計15点の測定から、アルミニウム原子、酸素原子、硫黄原子のそれぞれの重量％を平均値として求めた。表１に硫黄原子の含有量を示す。
【０１００】
＜分析装置＞
イオン研磨装置：691型精密ポリッシング装置
TEM組成分析：日立分析電子顕微鏡HF-2000
【０１０１】
【表１】
2005210082.tif 000003
【０１０２】
表１の結果より、実施例１〜８で得られた半導体素子は、比較例１〜５のものに比べて、いずれも含硫黄保護膜が形成されており、アルミニウム配線の腐食やアルミニウム配線形成時に発生する残渣が極めて少ないものであることがわかる。
【０１０３】
実施例９および１０
実施例１および実施例６で調製した洗浄剤組成物30mlに、前記２．における配線幅180nmのウェハを40℃で15分間浸漬し、静置した。次いで、前記３．と同様にすすぎおよび評価を行った。その結果を表２に示す。
【０１０４】
【表２】
2005210082.tif 000004
【０１０５】
表２の結果より、実施例１および６で調製した洗浄剤組成物は、１５分という短い浸漬時間でも、アルミニウム配線形成時に発生する残渣のほとんどを除去することができ、さらに、アルミニウム配線の防食性にも優れることがわかる。また、洗浄剤組成物を調製するための原料の一つとして硫酸を使用する（実施例１０）ことにより、短時間でも非常に優れた洗浄性が得られることがわかる。
【０１０６】
試験例１〜３
表３に示す組成（数値は重量％）の洗浄剤組成物を調製した。得られた組成物のアルミナ溶解量を前記標準試験に従って測定し、その結果を表３に示す。
【０１０７】
【表３】
2005210082.tif 000005
【０１０８】
表３の結果より、試験例で調製した洗浄剤組成物は全て10ppm以上のアルミナ溶解量を有していることがわかる。
【０１０９】
実施例１〜８および試験例１〜３で使用した洗浄剤組成物を別の視点から捉えると、該組成物は、表４に示すような分子性酸の共役塩基および分子性塩基の共役酸を含有する。
【０１１０】
【表４】
2005210082.tif 000006
【産業上の利用可能性】
【０１１１】
本発明の半導体素子は、LCD、メモリ、CPUなどの電子部品の製造に好適に使用され、中でも微細化が進んだ高集積半導体の製造に好適に使用される。
【図面の簡単な説明】
【０１１２】
【図１】図１は、実施例において、保護膜の自然電位の測定に使用した電気化学測定装置の概略図である。
【符号の説明】
【０１１３】
１  作用極（アルミニウム膜：膜厚500nm）
２  ルギン管
３  対極（白金）
４  測定槽（洗浄剤組成物）
５  塩橋
６  参照電極槽（飽和塩化カリウム水溶液）
７  カロメル参照電極
８  電位・電流測定装置
【図１】
2005210082.tif 000007